БЕНЗИНОВЫЙ ФИЛЬТР ТВЕРДЫХ ЧАСТИЦ

1. Каталитический монолит с проточными стенками для использования в системе очистки выхлопов, где монолит содержит пористый носитель и тройной катализатор (TWC), при этом TWC распределен по существу по всему пористому носителю, и при этом TWC содержит:
(i) оксид алюминия;
(ii) один или более металлов платиновой группы; и
(iii) аккумулирующий кислород компонент (OSC),
при этом OSC содержит оксид церия или один или более смешанных оксидов, содержащих церий, и присутствует в массовом отношении OSC к оксиду алюминия от 65:35 до 85:15.
2. Каталитический монолит с проточными стенками по п.1, в котором OSC содержит оксид церия.
3. Каталитический монолит с проточными стенками по п.2, в котором OSC содержит смешанный оксид церия и циркония; смешанный оксид церия, циркония и неодима; смешанный оксид празеодима и циркония; смешанный оксид церия, циркония и празеодима; или смешанный оксид празеодима, церия, лантана, иттрия, циркония и неодима.
4. Каталитический монолит с проточными стенками по п.3, в котором OSC содержит празеодим и присутствует в количестве 2-10% масс.
5. Каталитический монолит с проточными стенками по п.3 или 4, в котором OSC содержит празеодим, и в котором первое множество каналов содержит на поверхности стенки TWC покрытие, содержащее OSC, включающий празеодим.
6. Каталитический монолит с проточными стенками по любому из предшествующих пунктов, в котором отношение по массе OSC к оксиду алюминия составляет примерно 75:25.
7. Каталитический монолит с проточными стенками по любому из предшествующих пунктов, в котором один или более металлов платиновой группы выбран из Pt, Pd и Rh или сочетания двух или более из них.
8. Каталитический монолит с проточными стенками по любому из предшествующих пунктов, в котором TWC однородно распределен по всему пористому носителю.
9. Каталитический монолит с проточными стенками по любому из предшествующих пунктов, в котором монолит имеет первую торцевую поверхность и вторую торцевую поверхность, ограничивающие продольное направление между ними, и первое и второе множества каналов, проходящих в продольном направлении,
при этом первое множество каналов открыто на первой торцевой поверхности и закрыто на второй торцевой поверхности, а второе множество каналов открыто на второй торцевой поверхности и закрыто на первой торцевой поверхности,
и при этом TWC также присутствует в виде покрытия на поверхности по меньшей мере одного из первого и второго множества каналов.
10. Каталитический монолит с проточными стенками по п.9, в котором средняя минимальная толщина носителя между соседними каналами составляет от 8 до 20 мил (0,02-0,05 см).
11. Каталитический монолит с проточными стенками по п.9 или 10, в котором (а) количество по массе одного или более металлов платиновой группы на единицу объема покрытия на поверхности стенки, присутствующего на поверхностях стенок каналов первого множества каналов, непрерывно изменяется в продольном направлении; и/или (b) толщина слоя покрытия на поверхности стенки или покрытия по существу на поверхности стенки, присутствующего на поверхностях стенок каналов первого множества каналов, непрерывно изменяется в продольном направлении.
12. Система очистки выхлопов для очистки потока выхлопных газов сгорания, где система содержит каталитический монолит с проточными стенками по любому из предшествующих пунктов.
13. Двигатель с принудительным зажиганием, содержащий систему очистки выхлопов по п.12.
14. Автомобиль, содержащий двигатель по п.13.
15. Способ изготовления каталитического монолита с проточными стенками, включающий:
- обеспечение пористого носителя, имеющего первую торцевую поверхность и вторую торцевую поверхность, ограничивающие продольное направление между ними, и первое и второе множества каналов, проходящих в данном продольном направлении, при этом первое множество каналов открыто на первой торцевой поверхности и закрыто на второй торцевой поверхности, а второе множество каналов открыто на второй торцевой поверхности и закрыто на первой торцевой поверхности;
- просачивание в пористый носитель материала покрытия из пористого оксида, содержащего каталитический материал; и
- прокаливание каталитического материала внутри пористого носителя,
при этом каталитический материал содержит:
(i) оксид алюминия;
(ii) один или более металлов платиновой группы; и
(iii) аккумулирующий кислород компонент (OSC),
причем OSC содержит оксид церия или один или более смешанных оксидов, содержащих церий, и присутствует в массовом отношении OSC к оксиду алюминия от 65:35 до 85:15.
16. Способ по п.15, в котором приготовление материала покрытия из пористого оксида перед просачиванием в пористый носитель включает:
смешивание Pt и/или Pd с оксидом алюминия и прокаливание с образованием первой части каталитического материала.
17. Способ по п.15 или 16, в котором приготовление материала покрытия из пористого оксида перед просачиванием в пористый носитель включает:
смешивание Rh с OSC и прокаливание с образованием второй части каталитического материала.
18. Способ по любому из пп.15-17, в котором каталитический монолит с проточными стенками является монолитом по любому из пп.1-11.
x
19. Способ очистки выхлопных газов сгорания двигателя внутреннего сгорания с принудительным зажиганием, содержащих оксиды азота (NO), монооксид углерода (СО), несгоревшее углеводородное топливо (НС) и твердые частицы (РМ), причем способ включает контактирование выхлопных газов с фильтром, представляющим собой каталитический монолит с проточными стенками по любому из пп.1-11.